(57)【特許請求の範囲】
【請求項１】
基体上に無機硬化体、平均粒径５ｍｍ〜１０ｍｍの骨材、光触媒からなる表面層を有することを特徴とする有害物質除去部材。
【請求項２】
表面層に、更に酸化促進剤を含有していることを特徴とする請求項１に記載の有害物質除去部材。
【請求項３】
酸化促進剤がＮｉ、Ｃｒ、Ｆｅ、Ｚｎ、Ｔｉ、Ｍｎ、Ｃｏ、Ｍｏ、Ｖ、Ｓｒ、Ｗ、Ｐｄ、Ｃｕ、Ａｕ、Ａｇ、Ｐｔ、Ｌａ、Ｃｅ、Ｐｒ、Ｎｄ、Ｄｙ、Ｈｏ、Ｅｒ、Ｒｕ、Ｒｈ及びＬｕの単体又はこれらの化合物の少なくとも１種であることを特徴とする請求項１又は請求項２に記載の有害物質除去部材。
【請求項４】
表面層の厚みが１ｍｍ〜２０ｍｍであることを特徴とする請求項１乃至請求項３のいずれかに記載の有害物質除去部材。
【請求項５】
表面層に、吸着性物質を含有していることを特徴とする請求項１乃至請求項４のいずれかに記載の有害物質除去部材。
【請求項６】
無機硬化性結合剤を成分とする基体用混練物を流し込んだ後、無機硬化性結合剤、光触媒、及び５ｍｍ〜１０ｍｍの骨材を混練して得られた表面層用混練物を流し込んで成形し、養生することを特徴とする有害物質除去部材の製造方法。
【請求項７】
無機硬化性結合剤を成分とする基体用混練物を流し込んだ後、無機硬化性結合剤、光触媒、及び５ｍｍ〜１０ｍｍの骨材及び吸着性物質を混練して得られた表面層用混練物を流し込んで成形し、養生することを特徴とする有害物質除去部材の製造方法。
【請求項８】
表面層用混練物を、流し込むことに代えて散布することを特徴とする請求項６又は請求項７に記載の有害物質除去部材の製造方法。
【発明の詳細な説明】
【０００１】
【発明の属する技術分野】
本発明は、改良された有害物質除去部材及びその製造方法に関し、更に詳しくは本発明は、浄化性能が向上した有害物質除去部材及びその製造方法に関する。
【０００２】
【従来の技術】
最近、地球環境の破壊が問題視されるなか、光触媒が地球環境の汚染防止乃至は浄化に役に立つことが注目されるようになった。この光触媒は紫外線等の放射線を当てると有機物質の分解、浄化作用を呈することがわかり、例えば、表面の汚れの防止、大気中のＮＯX の浄化、水の浄化、抗菌・防カビ、脱臭等に応用された製品の開発が行われた。具体的に特開平２−２７３５１４号公報には、二酸化チタンの半導体と粘土とを練り合わせ、乾燥して得られる有害物質の除去剤が開示されている。また特開平６−３２７９６５号公報には、エチレン等の有害物質の除去剤として、水硬性化合物の水和凝集物に０．５〜５ｅＶの禁止帯幅を有する半導体（例えば二酸化チタン等）を分散してなる有害物質除去剤が開示されており、また特開平７−１７１４０８号公報には、難分解性結着剤を介して光触媒粒子を基体上に接着した光触媒が開示されている。更に特開平８−２４３４０２号公報には、無機硬化体の表面部に酸化チタン及び酸化促進剤の一部又は全部が存在している如き光触媒材料が開示されている。これらはいずれも有害物質の除去に使用されるものである。
【０００３】
【発明が解決しようとする課題】
しかしながら、前述の如く、特開平２−２７３５１４号公報に記載の有害物質の除去剤は、有害物質の除去速度が低いため除去剤を大量に使用する必要があり今一つ問題があり、また特開平６−３２７９６５号公報に記載の有害物質除去剤や特開平７−１７１４０８号公報に記載の光触媒は、その除去効率は改善されているものの、なおいっそうの改良が望まれている。更に特開平８−２４３４０２号公報に記載の光触媒材料は、酸化促進剤を含有することにより長期にわたり良好な消臭効果を発揮することが示されているが、前記酸化促進剤が高価であるという欠点があり、また分解物は酸性を呈するので、環境上好ましくないという問題を有する。
【０００４】
そこで本発明者等は、前述の如き有害物質除去剤や光触媒の有害物質の除去速度乃至除去効率を向上させる点につき、種々検討したところ、半導体等の光触媒の光吸収率を向上させるために有害物質除去剤や光触媒に更に特定の粒度を有する骨材あるいは消石灰あるいは吸着性物質の少なくとも１種を加えることによりさらにいっそう優れた有害物質除去性能が得られるばかりでなく有害物質除去部材の劣化が防止され、環境破壊のない優れた有害物質除去部材が得られることを見出し、本発明は、この知見に基づいてなされたものである。
【０００５】
したがって、本発明が解決しようとする第１の課題は、良好な有害物質の除去性能乃至浄化性能を有し、長期にわたって劣化することなく、自然環境保護に適する有害物質除去部材を提供することにある。また本発明が解決しようとする第２の課題は、簡単かつ安価に製造でき、良好な有害物質の除去性能乃至浄化性能を有し、長期にわたって劣化することなく、自然環境保護に適する有害物質除去部材の製造方法を提供することにある。
【０００６】
【課題を解決するための手段】
本発明の上記課題は、以下の各発明によりそれぞれ達成される。
【０００７】
（１）基体上に無機硬化体、平均粒径５ｍｍ〜１０ｍｍの骨材、光触媒からなる表面層を有することを特徴とする有害物質除去部材。
（２）表面層に、更に酸化促進剤を含有していることを特徴とする前記第１項に記載の有害物質除去部材。
（３）酸化促進剤がＮｉ、Ｃｒ、Ｆｅ、Ｚｎ、Ｔｉ、Ｍｎ、Ｃｏ、Ｍｏ、Ｖ、Ｓｒ、Ｗ、Ｐｄ、Ｃｕ、Ａｕ、Ａｇ、Ｐｔ、Ｌａ、Ｃｅ、Ｐｒ、Ｎｄ、Ｄｙ、Ｈｏ、Ｅｒ、Ｒｕ、Ｒｈ及びＬｕの単体又はこれらの化合物の少なくとも１種であることを特徴とする前記第１項又は第２項に記載の有害物質除去部材。
（４）表面層の厚みが１ｍｍ〜２０ｍｍであることを特徴とする前記第１項乃至第３項のいずれかに記載の有害物質除去部材。
（５）表面層に、吸着性物質を含有していることを特徴とする前記第１項乃至第４項のいずれかに記載の有害物質除去部材。
（６）無機硬化性結合剤を成分とする基体用混練物を流し込んだ後、無機硬化性結合剤、光触媒、及び５ｍｍ〜１０ｍｍの骨材を混練して得られた表面層用混練物を流し込んで成形し、養生することを特徴とする有害物質除去部材の製造方法。
（７）無機硬化性結合剤を成分とする基体用混練物を流し込んだ後、無機硬化性結合剤、光触媒、及び５ｍｍ〜１０ｍｍの骨材及び吸着性物質を混練して得られた表面層用混練物を流し込んで成形し、養生することを特徴とする有害物質除去部材の製造方法。
（８）表面層用混練物を、流し込むことに代えて散布することを特徴とする請求項６又は請求項７に記載の有害物質除去部材の製造方法。
【０００８】
このように本発明の有害物質除去部材は、基体上に無機硬化体、平均粒径５ｍｍ〜１０ｍｍの骨材、光触媒からなる表面層を有することを特徴とするもので、特に５〜１０ｍｍの骨材を混合したことにより表面層の透水係数が向上し、光触媒の露出度が増大して光吸収率を向上させることができ、更に雨水により硝酸イオンを溶かして排出することができる。その結果、優れた有害物質の除去性能乃至浄化性能が得られるばかりでなく洗浄効果を高めることができる。本発明の有害物質除去部材において、表面層に、更に酸化促進剤を含有していることにより、有害物質の除去性能乃至浄化性能をいっそう向上させることができる。
【０００９】
本発明では、前記の表面層の厚みが１ｍｍ〜２０ｍｍであり、これは平均粒径５ｍｍ〜１０ｍｍｍｍの骨材を使用することと相まって数ｍｍの厚みを越えてこの範囲まで厚みを厚くしても表面層に光触媒作用をもたせることができ、したがって有害物質の除去性能を向上させることができる。
【００１０】
更に前記表面層に吸着性物質を含有していることにより、昼間、光が当たっている状態では、有害物質は光触媒によって分解除去され、更に夜間では、有害物質は吸着性物質に吸着されて除去される。更にまた昼間になり光が当たると吸着性物質に吸着された有害物質が放出され光触媒によって分解除去される。したがって、昼夜にわたって有害物質の除去が可能となるという優れた浄化性能を有するものである。即ち光触媒物質及び吸着性物質の混合物を被覆することにより表面層で光触媒物質及び吸着性物質の両作用が昼夜交互に行われ効率よく有害物質の除去を行うことができる。
【００１１】
本発明の有害物質除去部材は、無機硬化性結合剤を成分とする基体用混練物を流し込んだ後、無機硬化性結合剤、光触媒、及び平均粒径５ｍｍ〜１０ｍｍの骨材を混練して得られた表面層用混練物を流し込み、ついで成形し、養生することにより製造される。この方法により有害物質除去部材が簡単かつ安価に製造することができるばかりでなく、基体と表面層とが一体化され、強固に結合させることができる。また本発明の別の有害物質除去部材の製造方法では、前記の有害物質除去部材の製造方法において、前記の表面層用混練物を、流し込むことに代えて散布することにより製造される。これにより有害物質除去部材が簡単かつ安価に製造することができ、また基体と光触媒被覆物とを強固に接着することができると共にこの光触媒被覆物が表面に存在する層を形成することができるので光吸収面積が増大しかつ有害物質の接触，接触面積が増大するので、優れた有害物質の除去性能乃至浄化性能が得られるばかりでなく洗浄効果を高めることができる。
【００１２】
【発明の実施の形態】
以下に、本発明の実施の形態を挙げるが、本発明は、これに限定されるものではない。
【００１３】
本発明の有害物質除去部材は、基体上に無機硬化体、平均粒径５ｍｍ〜１０ｍｍの骨材、光触媒からなる表面層を有するものであり、基体としては、セラミックス、ガラス、コンクリート等の無機質材料、プラスチックス、ゴム、木、紙等の有機質材料が挙げられ、形状としては、球状体、半球状体や板状体が用いられる。本発明に用いられる無機硬化体とは、光触媒が持つ光触媒機能による分解の速度が極めて遅く、実質的に分解されないものを意味する。
【００１４】
この無機硬化体を形成し得る物質、いわゆる無機硬化性結合剤としては、珪素系化合物、燐酸塩、重燐酸塩、セメント類、石灰（生石灰、消石灰、石灰プラスター、石灰モルタル等）、石膏（半水石膏、石膏プラスター等）等の無機系結着剤等が挙げられ、特にセメント類が好ましく、セメントとしては、例えば、普通ポルトランドセメント、早強ポルトランドセメント、中庸熱ポルトランドセメント、超早強ポルトランドセメント、耐硫酸塩ポルトランドセメント、白色ポルトランドセメント、高炉セメント、フライアッシュセメント、シリカセメント、アルミナセメント、マグネシアセメント、超速硬セメント等が挙げられる。
【００１５】
この他、生石灰、硫酸カルシウム、珪酸塩（珪酸カルシウム、珪酸マグネシウム、合成珪酸カルシウム、合成珪酸マグネシウム等）、炭酸マグネシウム（特に塩基性炭酸マグネシウムがよい。）、アルミン酸カルシウム、鉄酸カルシウム、セリット、シーライト、ゲーレナイト、灰長石、ドロマイト等が挙げられる。好ましくは、前記セメント類、特に白色ポルトランドセメントをはじめ、硫酸カルシウム、焼き石膏である。
【００１６】
本発明に用いられる合成珪酸カルシウムとしては、石灰原料と珪酸原料から水熱反応によって得られるもの、例えば、ゾノトライト、トベルモナイト、フォシャジャイト、ジャイロライト、α−ダイカルシウムシリケート、トリカルシウムシリケート、ヒレブランダイト、ローゼンハナイト、トラスコタイト、リエライト、カルシオコンドロダイト、キルコアナイト、アフィライト、準結晶質珪酸カルシウム（ＣＳＨｎ）等の合成珪酸カルシウム水和物、更には、これらの合成珪酸カルシウム水和物を加熱して得られるワラストナイト等の合成珪酸カルシウム等が挙げられる。前記の珪酸カルシウムを主成分とする無機硬化体は、いかなる方法で製造したものでも使用することできる。本発明に用いられる合成珪酸カルシウムのように、それ自体有害物質を吸収する性質をもっているものを使用すれば、有害物質を効果的に分解することができる。
【００１７】
本発明に用いられる光触媒は、一種の半導体物質であり、具体的には、二酸化すず、酸化亜鉛、三酸化タングステン、酸化セリウム、二酸化チタン、チタン酸バリウム、酸化第二鉄等の金属酸化物；硫化亜鉛、硫化カドミウム、硫化鉛、セレン化亜鉛、セレン化カドミウム等の金属カルコゲナイト；シリコン、ゲルマニウム等の第ＩＶ族金属；ガリウムリン、ガリウム砒素、インジウムリン等の第ＩＩＩ族元素と第Ｖ族元素との化合物が挙げられる。これらのうち、更に好ましいものは、二酸化チタン、酸化亜鉛、酸化セレニウム、三酸化タングステン等の半導体である。前記の二酸化チタンとしては、アナターゼ型二酸化チタン粉末、ルチル型二酸化チタン粉末のいずれも使用することができ、好ましくはアナターゼ型二酸化チタン粉末がよい。二酸化チタンは、その粒径は微粒の方がより良好な有害物質除去効果乃至消臭効果が得られるが、通常、５〜２５０ｎｍがよく、好ましくは１０〜１００ｎｍのものが使用される。
【００１８】
本発明において、前記無機・金属系半導体に加えることができる酸化促進剤として、遷移金属、貴金属、又は希土類元素の単体、酸化物、水酸化物、ハロゲン化物及び塩類の少なくとも１種が挙げられる。塩類としては、硫酸塩、硝酸塩、燐酸塩、炭酸塩等がよい。酸化促進剤としては、Ｎｉ、Ｃｒ、Ｆｅ、Ｚｎ、Ｔｉ、Ｍｎ、Ｃｏ、Ｍｏ、Ｖ、Ｓｒ、Ｗ、Ｐｄ、Ｃｕ、Ａｕ、Ａｇ、Ｐｔ、Ｌａ、Ｃｅ、Ｐｒ、Ｎｄ、Ｄｙ、Ｈｏ、Ｅｒ、Ｒｕ、Ｒｈ及びＬｕの単体、酸化物、水酸化物、ハロゲン化物及び塩類からなる群より選択された少なくとも一種が挙げられ、具体的には硫酸鉄、硝酸銀等が挙げられる。これらの酸化促進剤を用いることにより有害物質除去性能をいっそう向上させることができる。前記半導体と酸化促進剤との組み合わせは、好ましくは混合するのがよい。本発明に用いられる半導体は、粉末で用いられ、該半導体粉末を無機硬化性結合剤に混合して分散し、被覆、成形等の手段で基体に適用する。又は本発明で形成される表面層において、半導体及び酸化促進剤は内部又はその表層部に存在してもよく、好ましくは無機硬化性結合剤の表面に半導体粉末を散布してもよい。
【００１９】
更に本発明に用いられる骨材としては、平均粒径５ｍｍ〜１０ｍｍの骨材がよく、このような骨材を混合することにより表面層の透水係数が向上し、光触媒の露出度が増大して光吸収率を向上させることができ、更に雨水により硝酸イオンを溶かして排出することができる。したがって、有害物質除去部材は、長期にわたって耐久性が得られる。このような骨材としては、砂、砕石、珪砂、ガラス等が挙げられる。この骨材の大きさは、粒径が５ｍｍ〜１０ｍｍの範囲の粒度でよい。特に用途との関係でＮＯ除去率を高くする場合には、５ｍｍ〜１０ｍｍがよい。
【００２０】
本発明において、表面層には、更に吸着性物質を加えることができ、具体的には、活性炭、ゼオライト、マガディアイト、ペタライト等が挙げられる。マガディアイトは、Ｎａ2 Ｓｉ14Ｏ29ｎＨ2 Ｏの化学式を有し、吸着性物質として有効である。更にペタライトは外観が石英に似て白色や灰色の鉱物で、鉱物学的には長石族に属する珪酸塩鉱物（Ｌｉ2 ＯＡｌ2 Ｏ3 ８ＳｉＯ2 ）である。吸着性能に優れている。これらの吸着性物質は、いずれも吸着性能に優れており、有害物質を吸収することにより除去することができる。この吸着性物質の作用を更に詳しく説明すると、日中の太陽光（これに含有される紫外線）により光触媒の作用でＮＯx 等の有害物質が浄化除去されるばかりでなく夜間でも該吸着材料に有害物質が吸着され、これが日中、紫外線により分解されることにより、有害物質の浄化が行われる。これらの吸着性物質のうち、好ましくは活性炭がよい。
【００２１】
本発明において、有害物質除去部材は、無機硬化性結合剤を成分とする基体用混練物を流
し込んだ後、無機硬化性結合剤、光触媒、及び平均粒径５ｍｍ〜１０ｍｍの骨材を混練して得られた表面層用混練物を流し込んで成形し、養生することにより製造される。この方法により有害物質除去部材が簡単かつ安価に製造することができる。また本発明の別の有害物質除去部材の製造方法では、前記の有害物質除去部材の製造方法において、基体用混練物を流し込んだ表面に、無機硬化性結合剤、光触媒、及び平均粒径５ｍｍ〜１０ｍｍの骨材を混練して得られ表面層用混練物を散布し、成形することにより製造される。これにより有害物質除去部材が簡単かつ安価に製造することができ、また得られた有害物質除去部材は、優れた有害物質の除去性能乃至浄化性能が得られるばかりでなく洗浄効果を高めることができる。
【００２２】
本発明の製造方法において、有害物質除去部材は、無機硬化性結合剤を成分とする基体用混練物を流し込んだ後、無機硬化性結合剤、光触媒及び平均粒径５ｍｍ〜１０ｍｍの骨材を混合した表面層用混練物を流し込むことにより、基本的に製造される。また本発明の製造方法において、表面層用混練物として、無機硬化性結合剤、光触媒、及び平均粒径５ｍｍ〜１０ｍｍの骨材を混練して得られた表面層用混練物の実施の形態としては、（１）無機硬化性結合剤、光触媒、平均粒径５ｍｍ〜１０ｍｍの骨材及び水からなる混練物、（２）無機硬化性結合剤、光触媒、平均粒径５ｍｍ〜１０ｍｍの骨材、吸着性物質及び水からなる混練物を用いる場合が含まれる。
【００２３】
また本発明の別の有害物質除去部材の製造方法において、無機硬化性結合剤、光触媒、及び平均粒径５ｍｍ〜１０ｍｍの骨材及び必要に応じて吸着性物質の混練物を散布する方法では、この混合物の実施の形態としては、（１）無機硬化性結合剤、光触媒、平均粒径５ｍｍ〜１０ｍｍの骨材及び水からなる混練物、（２）無機硬化性結合剤、光触媒、平均粒径５ｍｍ〜１０ｍｍの骨材、吸着性物質及び水からなる混練物を用いる場合が含まれる。
【００２４】
本発明の有害物質除去部材の製造方法において、無機硬化性結合剤、光触媒、平均粒径５ｍｍ〜１０ｍｍの骨材、吸着性物質及び水の混合物を均一に混合して製造するが、これらの各成分の添加順序は特に限定されるものではない。好ましくは骨材、無機硬化性結合剤、光触媒（光触媒、吸着物質の順）がよい。本発明の有害物質除去部材は、光を照射して、空気の浄化、水の浄化をすることができる。更に、抗菌・防カビ、防汚染等の用途に使用することができる。また光触媒の量を多くすることにより光が当たらなくても抗菌・防カビ、防汚染等の用途に使用することができる。更に混練物は、板状体の表面に適用することも可能であり、これにより光触媒のコストダウンを図ることができ、いっそう経済的である。
【００２５】
本発明の有害物質除去部材の各成分の重量割合は、通常の有害物質除去部材で使用される重量割合でよいが、好ましくは無機硬化性結合剤１００重量部に対して、骨材５０重量部〜１０００重量部、光触媒５重量部〜２００重量部及び水１０重量部〜２００重量部である。更に好ましくは無機硬化性結合剤１００重量部に対して、骨材１００重量部〜５００重量部、光触媒１０重量部〜１００重量部及び水２０重量部〜１５０重量部である。これらの範囲を越えると、実質的に有害物質除去性能がないばかりかコスト的に好ましくない。
【００２６】
本発明の有害物質除去部材において、消石灰の量は、無機硬化性結合剤１００重量部に対して１重量部〜５０重量部であり、好ましくは無機硬化性結合剤１００重量部に対して５重量部〜３０重量部である。消石灰の量は、無機硬化性結合剤１００重量部に対して１重量部未満のときは、有害物質の浄化性能の向上に寄与しない。また消石灰の量が、５０重量部を越えると、かえって光触媒の量が相対的に減り浄化性能が落ちるので好ましくない。
【００２７】
更に本発明の有害物質除去部材において、吸着性物質の量は、その種類にもよるが、無機硬化性結合剤１００重量部に対して５重量部〜５０重量部であり、好ましくは無機硬化性結合剤１００重量部に対して１０重量部〜３０重量部である。吸着性物質の量は、無機硬化性結合剤１００重量部に対して５重量部未満のときは、有害物質の吸着が十分行えないので、浄化性能を向上させることができない。また吸着性物質の量が、５０重量部を越えると、かえって光触媒の量が相対的に減り浄化性能が落ちるので好ましくない。また酸化促進剤の量は、二酸化チタンの量に対して０．３倍〜３．０倍が好ましい。更に好ましくは二酸化チタンの量に対して０．６倍〜２．５倍がよい。更には、二酸化チタンの量に対して０．８倍〜２．１倍がよい。酸化促進剤の量が、二酸化チタンの量に対して０．３倍未満では、酸化促進効果が弱く、また酸化促進剤の量が、二酸化チタンの量に対して３．０倍を越えても酸化促進効果に変化はない。
【００２８】
本発明の有害物質除去部材の製造方法において、成形手段によらずに板状基体の表面に混練物を適用する手段は、板状基体の表面に骨材、無機硬化性結合剤、光触媒物質、水及び必要に応じて吸着性物質からなる混練物を被覆する手段は、噴霧塗布法、含浸法、ディップコーティング法、スピナーコーティング法、ブレードコーティング法、ローラーコーティング法、ワイヤーバーコーティング法、リバースールコーティング法等の通常塗布技術分野において知られている被覆法が用いられる。
【００２９】
本発明の有害物質除去部材の使用に際し、照射される光は、紫外線を含む光がよく、その光の波長範囲は、２００ｎｍ〜４００ｎｍが好ましい。特に紫外線が好ましいが、戸外で使用するときは、太陽光で十分である。また室内での使用は、超高圧水銀灯、キセノンランプ、低圧水銀灯灯からでる紫外線を有害物質除去部材に照射する。この際、有害物質除去部材にできるだけ近づけて用いることが好ましい。この有害物質除去部材で除去可能な有害物質は、ＮＯX 、メルカプタン類、アンモニア、硫化水素、アミン類、エチレン等が好ましく除去される。本発明において、有害物質除去部材の使用量は、有害物質の種類、光照度等を考慮して決めることができる。しかしながら、本発明では、有害物質除去部材の除去乃至浄化性能が高いので、その使用量は少なくてよい。
【００３０】
【実施例】
以下に本発明を実施例を挙げて更に詳しく説明するが、本発明はこの例にのみ限定されるものではない。
【００３１】
〔実施例１〕ブロック基層の配合としてポルトランドセメント１００重量部、砕石１９５重量部、砂２４０重量部及び水３１を混練した後、１０×２０ｃｍの型枠に該混練物を入れ振動成形してコンクリート基層を成形した。ついで白色セメント１００重量部に砂２２０重量部、二酸化チタン粉末（石原産業（株）製）２５重量部及び水３０重量部を加え、十分混練した後、得られた表面層用混練物を流し込んで成形し、養生した。得られた有害物質除去部材は表面に骨材含有二酸化チタン被覆層を有する（試料Ｎｏ．１）。更に前記の表面層用混練物に混合する砂にかえて各種の粒度を砕石を用い、前記と同様にして有害物質除去部材を作製した（試料Ｎｏ．２〜６）。また 同様にして骨材を含まない比較用板状体を製造した（試料Ｎｏ．７）。これらの有害物質除去部材を用いて、下記のＮＯの除去性能試験方法により試験を行った。得られた結果を表１に示す。
【００３２】
〔ＮＯの除去性能試験方法〕試験は試験体を密閉容器に入れ、入口から１ｐｐｍのＮＯガスを含む模擬ガスを流した。出口からでるガスの濃度を測定し、これからＮＯの除去率を測定した。試験は２４時間行い、１０分毎の除去率を平均した数値を試験結果とした。なお、この試験では、１０Ｗ×３本の紫外線ランプを２４時間点灯したままで試験を行った。
【００３３】
【表１】
0004228247.tif 000002
【００３４】
表１から明らかなように、本発明では、骨材を入れることにより有害物質であるＮＯの除去率が、比較例のものに比して向上しており、特に骨材の粒径を５ｍｍ〜１０ｍｍの時に、ＮＯの除去効果が著しいことがわかる。
【００３５】
〔参考例２〕実施例１に記載の試料１の表面層用混練物の白色セメントにかえてポルトランドセメントを用い、また二酸化チタン粉末に対して硝酸銀を加えた以外は、実施例１と同様にして本発明の有害物質除去部材を作製した。また比較としては、この有害物質除去部材から砂を除いたものを作製した。またこの有害物質除去部材を実施例１に記載のＮＯの除去性能試験方法で試験した。得られた結果を表２に示す。表２から明らかなように、比較例では、ＮＯの除去率が４７％であるのに対して、砂を添加した本発明では、ＮＯの除去率が、５４％となり、砂の添加によりＮＯの除去率が著しく向上することがわかる。
【００３６】
【表２】
0004228247.tif 000003
【００３７】
〔参考例３〕実施例１に記載の試料１の表面層用混練物の白色セメントにかえて合成珪酸カルシウム水和物を用いた以外は、実施例１と同様にして本発明の有害物質除去部材を作製した。また比較としては、この有害物質除去部材から砂を除いたものを作製した。またこの有害物質除去部材を実施例１に記載のＮＯの除去性能試験方法で試験した。本発明の有害物質除去部材は、比較に対して１０％増のＮＯガスの除去効率を有するものであった。
【００３８】
〔参考例４〕実施例１に記載の試料１の表面層用混練物に更に消石灰２５重量部を加えたもの、及び実施例１に記載の試料１の表面層用混練物の二酸化チタン粉末に対して、硝酸銀を加えたものを製造する以外は、実施例１と同様にしてそれぞれ本発明の有害物質除去部材を作製した。また比較としては、この有害物質除去部材から砂を除いたものを作製した。またこの有害物質除去部材を実施例１に記載のＮＯの除去性能試験方法で試験した。得られた結果を表３に示す。表３から明らかなように、本発明では、比較例に対してＮＯの除去率が向上しているが、これは、石灰を加えることによりＮＯｘを可溶性塩にして系外に排出するので、光触媒の浄化効果を向上させる、また石灰は、コンクリートの経時による中性化乃至酸性化を防ぐこともできるという優れた効果を奏する。
【００３９】
【表３】
0004228247.tif 000004
【００４０】
〔参考例５〕実施例４に記載の表３において、消石灰にかえて活性炭を用いた以外は、実施例４と同様にしてそれぞれ本発明の有害物質除去部材を作製した。また比較としては、この有害物質除去部材から砂を除いたものを作製した。またこの有害物質除去部材を下記のＮＯの除去性能試験方法２で試験した。得られた結果を表４に示す。表４から明らかなように、活性炭の夜間の吸着効果により間接的にＮＯの除去率が向上することがわかる。
【００４１】
〔ＮＯ除去性能試験方法２〕試験方法１を行う場合において、紫外線ランプを２時間毎に点灯、消灯を繰り返した。したがって２４時間の試験時間中、ランプが点灯していたのは１２時間であった。
【００４２】
【表４】
0004228247.tif 000005
【００４３】
〔参考例６〕実施例４に記載の表３において、消石灰に更に活性炭を加えた以外は、実施例４と同様にしてそれぞれ本発明の有害物質除去部材を作製した。また比較としては、この有害物質除去部材から砂を除いたものを作製した。またこの有害物質除去部材を実施例５に記載のＮＯの除去性能試験方法２で試験した。得られた結果を表５に示す。
【００４４】
【表５】
0004228247.tif 000006
【００４５】
〔参考例７〜１０〕実施例１に記載の表面層用混練物として、白色セメント１００重量部に砂２２０重量部、二酸化チタン粉末（石原産業（株）製）２５重量部、酸化促進剤４２重量部及び水３０重量部を加えて混練した表面層用混練物を製造し、この表面層用混練物の一部を取って更にこの表面層用混練物に消石灰又は／及び活性炭を表６に示されるごとき量を加えた以外は、実施例１と同様にして有害物質除去部材を製造した。またこれらの有害物質除去部材を用いてメチルメルカプタンの除去性について試験した。試験方法は、実施例５に記載のＮＯの除去性能試験方法２において、ＮＯガスにかえてメチルメルカプタンを用いて同様に試験した。得られた結果を表６に示す。なお、エチレン、アセトアルデヒド、アンモニア、硫化水素につても同様に試験を行ったところ良好な除去性能を有するものであった。
【００４６】
【表６】
0004228247.tif 000007
【００４７】
【発明の効果】
本発明の有害物質除去部材は、基体上に無機硬化体、平均粒径５ｍｍ〜１０ｍｍの骨材、光触媒からなる表面層を有することを特徴とすることにより、表面層の透水係数が向上し、光触媒の露出度が増大して光吸収率を向上させることができ、更に雨水により硝酸イオンを溶かして排出することができる。その結果、優れた有害物質の除去性能乃至浄化性能が得られるばかりでなく洗浄効果を高めることができる。また前記の有害物質除去部材において、表面層に、更に酸化促進剤を含有していることにより、有害物質の除去性能乃至浄化性能をいっそう向上させることができる。
【００４８】
本発明では、前記有害物質除去部材の表面層に更に吸着性物質を含有していることにより、昼間、光が当たっている状態では、有害物質は光触媒によって分解除去され、更に夜間では、有害物質は吸着性物質に吸着されて除去される。更にまた昼間になり光が当たると吸着性物質に吸着された有害物質が放出され光触媒によって分解除去される。したがって、昼夜にわたって有害物質の除去が可能となるという優れた浄化性能を有するものである。即ち光触媒物質及び吸着性物質の混合物を被覆することにより表面層で光触媒物質及び吸着性物質の両作用が昼夜交互に行われ効率よく有害物質の除去を行うことができる。
【００４９】
本発明の有害物質除去部材の製造方法によれば、この方法により有害物質除去部材が簡単かつ安価に製造することができるばかりでなく、基体と表面層とが一体化され、強固に結合させることができる。またこの際、基体用混練物を流し込んだ表面に、光触媒、及び骨材の混練物を散布し、ついで成形することにより有害物質除去部材が簡単かつ安価に製造することができ、また基体と光触媒被覆物とを強固に接着することができると共にこの光触媒被覆物が表面に存在する層を形成することができるので光吸収面積が増大しかつ有害物質の接触，接触面積が増大するので、優れた有害物質の除去性能乃至浄化性能が得られるばかりでなく洗浄効果を高めることができる。